(57)【要約】 【課題】主にケイ酸カルシウムで構成された殻を有し、粒子径がナノサイズであるナノ中空粒子を製造する際に、ナノ中空粒子の粒子径、形状および殻厚を自由に制御可能な製造方法を提供する。【解決手段】カルシウムを含むコア粒子の表面に、非晶質のシリカからなるコーティング層を有するコア−シェル粒子を形成する第1工程と、コア−シェル粒子のコーティング層を、水熱法により、主にケイ酸カルシウムで構成された殻とする第２工程と、コア−シェル粒子の殻の部分を残しつつ、コア−シェル粒子のコア粒子の部分を除去する第３工程とを行う。【選択図】図２Ａ
2013073475.tif 000002
【特許請求の範囲】
【請求項１】
平均粒子径が３０〜３００ｎｍであり、主にケイ酸カルシウムで構成された殻を有するナノ中空粒子。
【請求項２】
前記殻は、結晶質のケイ酸カルシウムと非晶質のシリカとの複合体によって構成された請求項１に記載のナノ中空粒子。
【請求項３】
前記殻は細孔を有し、前記細孔の平均径が１ｎｍ以下である請求項１または２に記載のナノ中空粒子。
【請求項４】
前記殻の厚みが３〜２０ｎｍである請求項１ないし３のいずれか1つに記載のナノ中空粒子。
【請求項５】
前記ナノ中空粒子が、球状、回転楕円体状、または立方体状の形態である請求項１ないし４のいずれか１つに記載のナノ中空粒子。
【請求項６】
請求項１ないし５のいずれか1つに記載のナノ中空粒子の製造方法であって、
カルシウムを含むコア粒子の表面に、非晶質のシリカからなるコーティング層を有するコア−シェル粒子を形成する第1工程と、
前記コア−シェル粒子の前記コーティング層を、水熱法により、主にケイ酸カルシウムで構成された殻とする第２工程と、
前記コア−シェル粒子の前記殻の部分を残しつつ、前記コア−シェル粒子の前記コア粒子の部分を除去する第３工程とを有するナノ中空粒子の製造方法。
【請求項７】
前記第1工程は、前記コア粒子を有機溶媒に分散させる工程と、シリコンアルコキシドのゾル−ゲル反応により、分散した前記コア粒子の表面に、前記コーティング層を形成する工程とを含む請求項６に記載のナノ中空粒子の製造方法。
【請求項８】
前記第２工程における前記水熱法での加熱温度を、８０℃以上２００℃未満とする請求項７に記載のナノ中空粒子の製造方法。
【発明の詳細な説明】
【技術分野】
【０００１】
本発明は、生体材料や食品添加物として利用され、より好適には、薬物、化粧品成分、触媒、肥料、香料などの担持体に利用されるものであって、主にケイ酸カルシウムで構成された殻を有し、粒子径がナノサイズであるケイ酸カルシウムナノ中空粒子およびその製造方法に関する。
【背景技術】
【０００２】
中空粒子は中空構造と殻からなり、その構造から、低密度、高比表面積、物質内包能、断熱性などの特性を持つ。中でも、ケイ酸カルシウムは化学的安定性が高く、人体や環境に対して無害であり、安価であることから、殻がケイ酸カルシウムで構成されたケイ酸カルシウム中空粒子は、例えば薬物、化粧品成分、肥料、香料、触媒などの担持体として用いることができる。【０００３】
中空粒子径がマイクロサイズであるケイ酸カルシウム中空粒子に関するものとして特許文献１がある。【０００４】
特許文献１は、平均粒子径３．５μｍの中空多孔質球状ケイ酸カルシウム微粒子を得るものである。それによれば、Ｗ／Ｏ型エマルジョンを用い、当該エマルジョンを多孔質膜に通すことによって、球状ケイ酸カルシウム微粒子の粒子径分布を狭くすることが可能である。
【先行技術文献】
【特許文献】
【０００５】
【特許文献１】特開平４−１５４６０５号公報
【発明の概要】
【発明が解決しようとする課題】
【０００６】
ところで、中空粒子の粒子径がナノサイズ領域になると、ミクロンサイズ粒子には現れない特異な性質を発現する。【０００７】
しかしながら、現在では、上記した特許文献１のように、粒子径がマイクロサイズのケイ酸カルシウム中空粒子については報告されているが、粒子径がナノサイズのケイ酸カルシウムナノ中空粒子についてまでは報告されていない。このため、粒子径がナノサイズであるケイ酸カルシウムナノ中空粒子を製造する際に、中空粒子の粒子径、形状および殻厚を自由に制御可能な製造方法も報告されていない。【０００８】
なお、特許文献１に記載の技術では、その特徴から、製造する微粒子の形状は球状のみであり、また微粒子をナノサイズ化することは困難である。さらに、生成機構上、平均細孔径が１ｎｍ以下の緻密な殻を形成すること、さらに殻厚を２０ｎｍ以下にすることが困難である。【０００９】
本発明は上記点に鑑みて、主にケイ酸カルシウムで構成された殻を有し、粒子径がナノサイズであるナノ中空粒子を提供することを第１の目的とする。また、本発明は、主にケイ酸カルシウムで構成された殻を有し、粒子径がナノサイズであるナノ中空粒子を製造する際に、ナノ中空粒子の粒子径、形状および殻厚を自由に制御可能な製造方法を提供することを第２の目的とする。
【課題を解決するための手段】
【００１０】
本発明者らは鋭意検討を重ねた結果、上記課題を解決する、ケイ酸カルシウムで構成された殻からなるナノ中空粒子およびその製造方法を見出した。すなわち、以下のナノ中空粒子およびその製造方法が提供される。【００１１】
本発明の第１の特徴は、平均粒子径が３０〜３００ｎｍであり、主にケイ酸カルシウムで構成された殻を有するナノ中空粒子である。【００１２】
このナノ中空粒子においては、殻を、結晶質のケイ酸カルシウムと非晶質のシリカとの複合体によって構成されたものとすることができる。また、殻が有する細孔の平均径を１ｎｍ以下とすることができる。また、殻の厚みを３〜２０ｎｍとすることができる。ナノ中空粒子の形態を、球状、回転楕円体状、または立方体状とすることができる。【００１３】
本発明の第２の特徴は、第１の特徴のナノ中空粒子の製造方法であって、
カルシウムを含むコア粒子の表面に、非晶質のシリカからなるコーティング層を有するコア−シェル粒子を形成する第1工程と、
コア−シェル粒子のコーティング層を、水熱法により、主にケイ酸カルシウムで構成された殻とする第２工程と、
コア−シェル粒子の殻の部分を残しつつ、コア−シェル粒子のコア粒子の部分を除去する第３工程とを有するナノ中空粒子の製造方法である。【００１４】
この製造方法の第１工程では、具体的には、コア粒子を有機溶媒に分散させる工程と、シリコンアルコキシドのゾル−ゲル反応により、分散したコア粒子の表面に、コーティング層を形成する工程とを行うことができる。【００１５】
また、この製造方法の第２工程では、水熱法での加熱温度を８０℃以上２００℃未満とすることが好ましい。
【発明の効果】
【００１６】
本発明の第１の特徴により、上記した第１の目的が達成される。【００１７】
本発明の第２の特徴により、上記した第２の目的が達成される。すなわち、本発明の第２の特徴によって得られるナノ中空粒子の粒子径および形状は、コア粒子の粒子径および形状に依存する。よって、本発明の第２の特徴によれば、コア粒子の粒子径および形状を変更することで、ナノ中空粒子の粒子径および形状を自由に制御することができる。また、本発明の第２の特徴によって得られるナノ中空粒子の殻厚は、コーティング層の原料とコア粒子の混合割合や水熱反応条件に依存する。よって、本発明の第２の特徴によれば、これらの条件を変更することによって、ナノ中空粒子の殻厚を自由に制御できる。
【図面の簡単な説明】
【００１８】
【図１】本発明の実施例１〜１４のナノ中空粒子の製造手順を示す図である。
【図２Ａ】本発明の実施例２に係るナノ中空粒子のＴＥＭ写真である。
【図２Ｂ】図２ＡのＴＥＭ写真を図示したものである。
【図３】本発明の実施例２に係るナノ中空粒子のＴＥＭ写真である。
【図４Ａ】本発明の実施例３に係るナノ中空粒子のＴＥＭ写真である。
【図４Ｂ】図４ＡのＴＥＭ写真を図示したものである。
【図５】本発明の実施例３に係るナノ中空粒子のＴＥＭ写真である。
【図６】本発明の実施例３および比較例１に係るナノ中空粒子のＸＲＤ測定結果である。
【発明を実施するための形態】
【００１９】
以下、図面を参照しつつ本発明の実施の形態について説明する。本発明は、以下の実施形態に限定されるものではなく、発明の範囲を逸脱しない限りにおいて、変更、修正、改良を加え得るものである。
【００２０】
本発明のナノ中空粒子の製造方法は、カルシウムを含むコア粒子の表面に、非晶質のシリカからなるコーティング層を有するコア−シェル粒子を形成する第1工程と、コア−シェル粒子のコーティング層を、水熱法により、主にケイ酸カルシウムで構成された殻とする第２工程と、コア−シェル粒子の殻の部分を残しつつ、コア−シェル粒子のコア粒子の部分を除去する第３工程とを行うことで、ナノ中空粒子を製造するものである。
【００２１】
第１工程では、具体的には、コア粒子を有機溶媒に分散させる工程と、シリコンアルコキシドのゾル−ゲル反応により、分散したコア粒子の表面に、コーティング層を形成する工程とを行う。
【００２２】
カルシウムを含むコア粒子は、カルシウムとシリカの相互作用を利用して、コア表面にシリカコーティングを施すことができる。
【００２３】
シリカコーティングを行う前のカルシウムを含むコア粒子は、カルシウムイオンからなる無機ナノ粒子であればよく、例えば、炭酸カルシウム、リン酸カルシウム等が挙げられる。このコア粒子は、粒子径がナノサイズのものである。
【００２４】
カルシウムを含むコア粒子を分散させる有機溶媒は、シリコンアルコキシドと水に対して溶解性があり、さらに、シリコンアルコキシドの加水分解を促進可能なものであればよく、例えば、アルコール類、グリコール類、グリコールエステル類、アセトン等のケトン類、脂肪族炭素、芳香族炭化水素等の単体溶媒もしくはこれら２種類以上の混合溶媒が挙げられる。中でも、リン酸カルシウム粒子とシリコンアルコキシドとの相互作用を向上させることができ、ナノ中空粒子の生産効率を向上させることができるという効果がより大きいアルコール類を有機溶媒として用いることが好ましい。
【００２５】
乾燥粉末状態のカルシウムを含むコア粒子を有機溶媒に分散させる分散機の種類について特に制限はなく、例えば、ホモミキサー、ホモジナイザー、超音波分散機等が挙げられる。市販の撹拌機としては、例えば、ディスパー（ＰＲＩＭＩＸ社製）、クリアミクス（Ｍ−テクニック社製）、キャビトロン（太平洋機工社製）等が使用できる。
【００２６】
シリカコーティングに用いるシリコンアルコキシドとしては、その加水分解によりシリカを析出させることができるものであればよく、例えば、テトラエトキシシラン、トリメトキシシラン、テトラメトキシシラン、トリエトキシシラン、トリプロポキシシラン、テトラプロポキシシラン、トリブトキシシラン、トリブトキシシラン等を用いることができる。
【００２７】
ゾル−ゲル反応を行う場合、好適には塩基触媒が用いられ、塩基触媒としては、例えば、アンモニア、アミン類等が挙げられる。
【００２８】
ゾル−ゲル反応によるコーティング層の形成は、コア粒子を分散させた有機溶媒混合液にシリコンアルコキシド、塩基触媒を加えることにより行う。このとき、形成されるコーティング層は、非晶質のシリカからなるものである。このようにして、コア粒子の表面にシリカコーティング層を有するコア−シェル粒子を作製する。
【００２９】
次に、第２工程の水熱法は、蒸留水中に分散させたコア−シェル粒子混合液を耐圧容器に入れ、所定温度で、所定時間反応させて行う。これにより、シリカコーティング層が、コア粒子のカルシウムと反応して、主にケイ酸カルシウムで構成された殻となる。
【００３０】
ここで、水熱法での加熱温度は、８０℃以上２００℃未満の温度領域内であることが好ましい。この理由は、本発明者らの実験結果によるものである。すなわち、加熱温度が８０℃未満のときでは、ケイ酸カルシウムの殻が形成されるまでに長時間を要し、ナノ中空粒子の生産性が悪くなる。一方、加熱温度が２００℃以上のとき、シリカコーティング層だけでなく、コア粒子までがケイ酸カルシウムとなり、コア−シェル粒子がケイ酸カルシウムの中実粒子となる。
【００３１】
第２工程で形成される主にケイ酸カルシウムで構成された殻の厚さは、シリカコーティング層の厚さや水熱反応条件に依存する。シリカコーティング層の厚さは、第１工程におけるシリコンアルコキシドとコア粒子の添加割合により決まる。例えば、後述する実施例１、４を比較してわかるように、反応温度を高く、反応時間を長くすることで、殻厚が大きくなる。また、実施例２、６を比較してわかるように、ＴＥＯＳの添加割合を大きくすると、殻厚が大きくなる。
【００３２】
よって、このシリカコーティング層の形成条件や水熱反応条件を変更することによって、殻の厚さを所望の厚さとすることができる。
【００３３】
また、殻に存在する細孔の細孔径も水熱反応条件に依存する。よって、水熱反応条件を変更することにより、殻に存在する細孔の平均径を制御することが可能である。細孔径を小さくするには、主に反応温度を高く、反応時間を長くすればよい。
【００３４】
そして、第３工程で、コア−シェル粒子のコア粒子の部分を除去するには、酸性水溶液をコア−シェル粒子分散液に添加する。
【００３５】
なお、上記した第１工程の説明では、シリコンアルコキシドのゾル−ゲル反応により、非晶質のシリカからなるコーティング層を形成したが、例えば、非晶質のシリカをコア粒子の表面に吸着させる等の他の方法により、コーティング層を形成しても良い。この場合、コア粒子の表面に吸着させるシリカもしくはそのシリカの原料とコア粒子との添加割合によって、シリカコーティング層の厚さが決まる。
【００３６】
以上のようにして、ナノ中空粒子が得られる。このナノ中空粒子は、粒子径がナノサイズ、すなわち、平均粒子径が３０〜３００ｎｍのものであり、主にケイ酸カルシウムで構成された殻を有するものである。
【００３７】
この殻は、上述の通り、コーティング層を構成するシリカとコア粒子のカルシウムとの水熱反応によって形成されたものである。この水熱反応によって、殻の大半がケイ酸カルシウム結晶となるが、殻の一部に非晶質のシリカが残存する。この場合、この殻は、結晶質のケイ酸カルシウムと非晶質のシリカとの複合体によって構成されていると言える。なお、中空粒子の殻は、結晶質のケイ酸カルシウムのみから構成されていても良い。また、結晶質のケイ酸カルシウムは、具体的には、結晶質ケイ酸カルシウム水和物であり、例えば、後述する実施例に示すように、トバモライトである。ただし、後述する実施例よりも水熱反応温度を上げることで、トバモライトだけでなくゾノトライトが生成する可能性もある。
【００３８】
また、この殻は、細孔を有し、細孔の平均径が１ｎｍ以下である緻密な殻である。
【００３９】
また、この殻の厚みについては、３〜２０ｎｍとすることが可能である。本発明者の実験結果により、殻の厚みを３ｎｍまで薄くできたことを確認している。また、殻を厚くすることについては自由に制御できるが、殻の厚さが２０ｎｍを超えるナノ中空粒子を製造しようとすると、ナノ中空粒子が凝集してしまった。このため、分散したナノ中空粒子を製造するという観点より、殻の厚さを２０ｎｍ以下とすることが好ましい。
【００４０】
ナノ中空粒子の形状は、第１工程で用いるコア粒子の形状に依存する。このため、例えば、乾燥粉末状態で球状、回転楕円体状、または立方体状の形態を有するナノ粒子をコア粒子として用いることにより、得られるナノ中空粒子は、球状、回転楕円体状、または立方体状の形態を有する。ここで、球状とは、球状に限らず、球状に似た形状を含み、回転楕円体状、立方体状もそれぞれ同様な形状を含む。
【００４１】
なお、中空粒子の平均粒子径は、回転楕円体状の場合は、長径と短径の平均、立方体状の場合は、一辺の長さを言う。
【００４２】
上記した本発明のナノ中空粒子は、主にケイ酸カルシウムで構成された殻を有するものであり、ケイ酸カルシウムを含有することによって生体親和性を有している。このため、本発明のナノ中空粒子は、骨、歯の再生材料としての使用が期待される。この場合、本発明のナノ中空粒子は、中空構造を持つことによって、中空内に上述の用途に沿った薬液を封入できる。
【００４３】
本発明のナノ中空粒子は、殻が、結晶質のケイ酸カルシウムと非晶質のシリカとの複合体によって構成されたものとすることができる。この場合、殻が結晶質のケイ酸カルシウムのみによって構成された場合と比較して、殻に存在する細孔が多くなり、薬液の封入、放出が容易となることが考えられる。
【実施例】
【００４４】
図１に示す製造手順により、表１、２に示す実施例１〜１４のナノ中空粒子を製造した。【００４５】
立方体形状の炭酸カルシウム（ＣａＣＯ３）からなるコア粒子をエタノールに分散させ（分散処理）、当該分散液中にテトラエトキシシラン（ＴＥＯＳ）を加え、アンモニウム（２８％ＮＨ４ＯＨ）触媒中でゾル−ゲル反応により（ゾル−ゲル反応処理）、シリカコーティングされた炭酸カルシウム粒子を得た。すなわち、炭酸カルシウムからなるコア粒子の表面に、シリカからなるコーティング層を有するコア−シェル粒子を得た。【００４６】
ここで、用いたコア粒子の平均粒子径は、実施例１〜８は６０ｎｍ、実施例９〜１４は１５０ｎｍである。実施例１〜１４において、添加したＴＥＯＳとＣａＣＯ３の重量比、系中のＮＨ４ＯＨ濃度は、表1、２に示すとおりである。また、ゾル−ゲル反応の温度および時間は、室温、２時間である。【００４７】
その後、コア−シェル粒子を耐圧容器に移し、表１、２に示す温度、反応時間で水熱処理を行った。【００４８】
続いて、水熱処理したコア−シェル粒子を３規定の塩酸水溶液を使った酸処理によってコア粒子を溶解除去した。このとき、３Ｎ塩酸水溶液を塩酸／炭酸カルシウムが重量比で１．７付近となるよう希釈した。【００４９】
その後、酸処理した粒子を蒸留水で洗浄し、洗浄液が中性になったことを確認してからエタノールで溶媒置換し、乾燥後、目的とするサンプルを得た。図２Ａ、２Ｂ、３に、実施例１で製造されたナノ中空粒子を示し、図４Ａ、４Ｂ、５に実施例２で製造されたナノ中空粒子を示す。実施例１〜１４によって得られたサンプルは、これらの図に示すようなナノ中空粒子であった。【００５０】
得られたサンプルについて各種分析および計測を行った。ケイ酸カルシウム殻生成の有無は、Ｘ線回折によるＣａ（ＯＨ）２−ＳｉＯ２（トバモライト）由来の回折ピークの発現によりにより調べた。用いた装置は株式会社リガク製のRINT1000であり、測定条件はCuKα線、30 kVおよび20 mA、スキャン速度2 o/minである。また、中空粒子の粒子径および殻厚は透過型電子顕微鏡（ＴＥＭ）観察写真から計測し、殻に存在する細孔の平均径は、ＢＪＨ法を用いて窒素ガス吸着等温線より算出した。なお、中空粒子の粒子径とは、酸処理後の中空粒子の外径のことを指し、ＴＥＭ写真より粒子を１０個ランダムに選択して外径を計測し、この値の平均を平均粒子径[nm]とした。同様に、殻厚についても平均殻厚を算出した。【００５１】
【表１】
2013073475.tif 000003
【００５２】
【表２】
2013073475.tif 000004
【００５３】
図２Ａ、図４Ａ等のＴＥＭ写真や、表１、２のコア除去粒子の平均粒子径からわかるように、実施例１〜１４で得られたナノ中空粒子の平均粒子径および形状は、コア粒子の粒子径および形状に依存することが確認された。【００５４】
図６に示すように、実施例１〜１４ではケイ酸カルシウム（トバモライト）の生成が確認された。また、図６に示すように、実施例１〜１４では非晶質のＳｉＯ２（シリカ）由来の回折パターンが見られ、中空粒子の殻には、非晶質のシリカが存在することが確認された。【００５５】
一方、比較例１および２は、水熱処理をせずに得られた中空粒子であり、比較例３〜６は、実施例１〜４よりも短い反応時間で水熱処理して得られた中空粒子であり、比較例１〜６では、いずれも、ケイ酸カルシウムの生成は確認されなかった。【００５６】
また、実施例１〜１４で得られた中空粒子をリン酸緩衝液中に浸漬したところ、中空粒子の表面にアパタイト構造を含むリン酸カルシウム結晶の析出が認められた。このリン酸カルシウム結晶の析出は、ナノ中空粒子の殻からカルシウムイオンが溶出し、リン酸イオンと反応したことによるものである。このリン酸カルシウム結晶の析出より、本発明のナノ中空粒子は生体親和性だけでなく、生体活性を有することが確認された。
【産業上の利用可能性】
【００５７】
本発明は、緻密なケイ酸カルシウムの殻からなる中空粒子を、様々な形状でかつナノサイズで提供することができる。ケイ酸カルシウムの生体親和性や化学的安定性を利用し、薬物、化粧品成分、触媒、肥料、香料などの担持体として用いることができる。
【図１】
2013073475.tif 000005
【図２Ｂ】
2013073475.tif 000006
【図４Ｂ】
2013073475.tif 000007
【図６】
2013073475.tif 000008
【図２Ａ】
2013073475.tif 000009
【図３】
2013073475.tif 000010
【図４Ａ】
2013073475.tif 000011
【図５】
2013073475.tif 000012
【国際調査報告】
2013073475.tif 000013
2013073475.tif 000014
2013073475.tif 000015